(57)【要約】  本発明は、ホージャサイト構造、および≧２．１−２．５のＳｉＯ２／Ａｌ２Ｏ３モル比率を持つＸ−ゼオライト基材の吸着剤粒状物に関し、ここに、該粒状物は、＞３００ｎｍの平均輸送細孔直径、およびメソ細孔の無視できる画分を有し、ここに、該粒状物の機械的特性は不活性バインダーを用いて成形されたＸ−ゼオライト基材の粒状物の特性と少なくとも同一であるか、またはそれよりも良好であり、水、ＣＯ２および窒素に対する平衡吸着容量は同様な組成を持つ純粋なＸ−ゼオライト粉末のそれと同一である。【特許請求の範囲】
【請求項１】
ホージャサイト構造、≧２．１−２．５のＳｉＯ２／Ａｌ２Ｏ３モル比率、＞３００ｎｍの平均輸送細孔直径からなるゼオライトを基とする吸着剤粒状物であって、該輸送細孔がメソ細孔およびマクロ細孔を含み、および該メソ細孔画分は、十分な加工性の粒状物の安全な取扱を促進する機械的特性を備えて、＜１０％、好ましくは＜５％であることを特徴とする吸着剤粒状物。
【請求項２】
１．６−２．５ｍｍの範囲の直径を持つ乾燥された粒状物において測定した圧力抵抗性が、≧３０Ｎ／球である請求項１に記載の吸着剤粒状物。
【請求項３】
同一構造および組成を持つゼオライト粉末についての値の少なくとも９６％以内の静的吸着容量があり、Ｘ線図を通じて決定されたゼオライト部分の結晶化度が、＞８５％である請求項１または２に記載の吸着剤粒状物。
【請求項４】
乾燥粉末、フィルターケーキまたはスラリーとして供された≧２．１−２．５のＳｉＯ２／Ａｌ２Ｏ３モル比率を持つＸ−タイプのゼオライトが、≦５質量％の非カオリン製材料を含んでもよい≦１０μｍの範囲の平均粒子直径を持つ熱的に処理されたカオリンと１：１から１：５の重量比率で混合され、次いで、該混合物は水酸化ナトリウムおよびケイ酸ナトリウム溶液の混合物と混合され、該混合物は粒状物に成形され、該粒状物は乾燥プロセスに付され、引き続いて、完全に脱塩された水で水和され、７０℃から９０℃の範囲の温度にてアルミン酸ナトリウム溶液で２４時間にわたって処理され、次いで、かく処理された粒状物は溶液から分離され、洗浄され、乾燥され、調質されることを含む、前記請求項のいずれか１項に記載の吸着剤粒状物の製造方法。
【請求項５】
カオリンを熱的に処理するための温度が、６００℃から８５０℃の範囲にある請求項４に記載の方法。
【請求項６】
粒状物に対する洗浄水の比率が、５：１から４０：１の範囲、好ましくは８：１から２０：１の範囲である請求項４または５に記載の方法。
【請求項７】
該水和された粒状物が、アルミン酸ナトリウム溶液を加えつつ、希薄な水酸化ナトリウム溶液を含む溶液で処理される請求項４から６のいずれか１項に記載の方法。
【請求項８】
粒状物に対する溶液の比率が、５：１から４０：１の範囲、好ましくは８：１から２０：１の範囲である請求項７に記載の方法。
【請求項９】
該アルミン酸ナトリウム溶液での処理の持続が、非ゼオライト性粒状物成分の所望のゼオライト材料への変換の得られた程度によって決定される請求項４に記載の方法。
【請求項１０】
アルミン酸ナトリウム、またはもう１つの組成を除いて同一の成分を含む溶液での、しかしながら、より低温でのエージング工程が、該アルミン酸ナトリウム溶液での処理を行う前に、０．５から２４時間、好ましくは１から４時間にわたって行われる請求項４に記載の方法。
【請求項１１】
請求項４から１０のいずれか１項に従って製造された吸着剤粒状物からなる、またはそれを含む吸着剤。
【請求項１２】
酸素豊富化、水素精製、天然ガス処理、エネルギー貯蔵および同様な吸着プロセスのためのプロセスにおいて請求項１１に記載の吸着剤を用いる方法。
【発明の詳細な説明】
【技術分野】
【０００１】
本発明は、ホージャサイト構造を持つゼオライトを基とする吸着性粒状物、およびその製造方法に関する。本発明は、さらに、好ましくは、気体および液体の選択的分離、精製および乾燥のための吸着剤としての該粒状物の使用に関する。
【背景技術】
【０００２】
高い化学的および熱的抵抗性、ナノメーター以下の均一なチャンネル細孔系の存在、および可変カチオン組成を基とする吸着された分子との特異的相互作用の発生のようなそれらの特異的特性を持つゼオライトを基とする吸着剤は、顕著な経済的重要性を有する（非特許文献１参照）。
【０００３】
気体または液体を乾燥する分野における古典的適用（絶縁性ガラス窓における静的な適用、粗製油および天然ガス処理の分野における動的−再生的適用）の他に、これは、特に、空気分離（低温または非低温）の分野における適用に関し、ここに、ホージャサイト−ゼオライト（タイプＸ）を基とする吸着剤は大規模に用いられている（非特許文献２参照）。用語ホージャサイト−ゼオライトは、元来は天然鉱物として発見された一定クラスの結晶性アルモシリケート（酸化アルミニウム−酸化ケイ素塩）を定義するが、該ホージャサイト構造を持つ合成品のみが経済的重要性を獲得している。ホージャサイト構造を持つこれらのゼオライトの中で、それらの組成に従った（特に、モル比ＳｉＯ２／Ａｌ２Ｏ３に従った）もう１つの分類がポピュラーとなった。かくして、比率ＳｉＯ２／Ａｌ２Ｏ３＞３．０を持つ製品はＹ−ゼオライトと命名されており、ＳｉＯ２／Ａｌ２Ｏ３＜３．０を持つものはＸ−ゼオライトと命名されている。
【０００４】
それらのＳｉＯ２／Ａｌ２Ｏ３比率に従ったＸ−ゼオライトのもう１つの分類は、歴史的には、異なる種々の合成法の発達に由来するものであった。かくして、長い間、Ｘ−ゼオライトに対する「実現可能な限定」は、約２．４６のＳｉＯ２／Ａｌ２Ｏ３比率において認められていた（例えば、特許文献１参照）。これらの製品は１３Ｘ−ゼオライトとして命名されている。しかしながら、後に、ＳｉＯ２／Ａｌ２Ｏ３＜２．４６を持つＸ−ゼオライトについての種々の合成法も開発された。かくして、もう１つの区別は、２．０±０．１のＳｉＯ２／Ａｌ２Ｏ３を持ついわゆるＬＳＸ（低ケイ素―Ｘ）と、＞２．２−約２．４５の範囲のＳｉＯ２／Ａｌ２Ｏ３比率を持つＭＳＸ（中程度ケイ素−Ｘ）−ゼオライト（以下、本特許出願においてこのようにいう）との間でなされる。前記した区別は、異なるサブタイプについて異なる合成方法も用いられているので有用である。かくして、Ｙ−タイプのホージャサイト−ゼオライトは、典型的には、「母体となる基材」から基材成分が制御されバックフィードされた「純粋な」ＳｉＯ２／Ａｌ２Ｏ３基材成分を用いて、および恐らくは、芽晶溶液（例えば、非特許文献３参照）を用いて製造され、他方、ＬＳＸタイプのホージャサイト−ゼオライトの合成は、典型的な苛性ソーダ溶液以外とすれば、一般に苛性カリ溶液の存在下で（例えば、特許文献２参照）、または高圧の適用を通じて（特許文献１参照）行われる。種々の合成法は、約２．５のＳｉＯ２／Ａｌ２Ｏ３比率を持つ１３Ｘについて、ＭＳＸの製造についての種々の合成法とは、やはり明らかに異なる。
【０００５】
Ｘタイプの中では、「古典的な」１３Ｘ−タイプは容量に基づく最大の特徴を有する。これは、天然ガス処理用の、また、圧力変化吸着技術を通じての非低温酸素豊富化用の低温空気分離装置で原料空気を処理する場合の吸着剤としてのその使用に関する。しかしながら、この適用に対してより強力なＭＳＸ−タイプを用いる傾向の増大がある。ＬＳＸ−タイプは、前記した圧力変化吸着技術を介しての非低温酸素豊富化のために（好ましくは、Ｌｉを含めた材料として）用いられている（非特許文献４参照）。
【０００６】
本発明は、上記段落に関するものであり、好ましくは、Ｘ−ゼオライト、特に、モルＳｉＯ２／Ａｌ２Ｏ３＞２．１−２．５を持つＸ−ゼオライトを基とするモレキュラーシーブ用の粒状物に関する。
【０００７】
原理的には、ゼオライトを基とする全てのモレキュラーシーブのための各「純粋な」ゼオライト成分の吸着特性（選択性および容量）を使用することが好ましい。原理的には、静的吸着プロセスでは粉末（合成後の主な形態）の形態のゼオライトモレキュラーシーブを用いることができるが、これは（流動する媒体においては）動的プロセスでは可能ではなく、または制限内で可能なのに過ぎない。というのは、粉末の堆積による過剰な圧力降下は当該方法を操作できないものとするからである。従って、これらの場合においては、いくつかの形状の形態を有するエレメントを用いなければならない（非特許文献５参照）。これは、動的プロセスのための吸着剤の形状概念についての基本的な問題に触れている：一方において、動的方法でプロセスを現実に操作できるためには成形体が必要とされる。公知の理由から、これらの成形体は、それらの機械的特性に関する特定の最低限の要件（ダスト、摩耗、圧力抵抗、注入重量）を満足させなければならない。他方、成形体は不利である。というのは、一方では、活性成分がバインダー材料を含むそれらの成形体において希薄形態で供されているに過ぎず、他方、ゼオライト活性成分における現実に望まれる吸着および脱着には、成形体における材料輸送プロセスが加重され得るからである。典型的には、機械的により安定な成形体であれば、材料輸送プロセスはあまり不利ではない。
【０００８】
当該分野においては、球状形態の成形体が用いられており、これは、典型的には、天然粘土バインダーまたは押出し成形（円筒形、中空円筒形、巻かれたストランド）を用いて、典型的には、粘土または他の珪酸バインダー材料を用いて層状造粒を介して製造される（例えば、非特許文献６参照）。
【０００９】
全ての言及された成形体は、適用プロセスおよび／または使用されるバインダー材料の容量によって順に決定される成形体のサイズの関数として、前記した材料輸送プロセスの多かれ少なかれ強い影響を考慮しなければならないという共通点を有する。例えば、粘土鉱物や含有ゼオライトで変形された典型的な粒状物は、常に、（水銀高圧ポロシメトリーを通じて測定された）輸送細孔の一部において比較的高い比率の細孔を示し、ここに、該細孔は＜５０ｎｍの直径を有し（いわゆるメソ細孔）、これは、ゼオライト中の吸着中心へ、およびそこから輸送される場合に分子の輸送性を制限することが知られている。
【００１０】
輸送細孔システムは、技術的吸着剤で望ましく、ここに、該システムは無視できる比率のメソ細孔および可能な限り大きな平均細孔直径のみを含む（非特許文献７参照）。粘土バインダーによって変形されたゼオライト−含有モレキュラーシーブの粒状物における分子の制限された輸送性の問題は、成形体をそれらの寸法（短い輸送経路）に関して比較的小さく保つことによって軽減することができ、ここに、しかしながら、この場合には、吸着材料の収集において起こる圧力降下は、これらの小さな粒子の使用を低い注入高さまたは小さな装置に制限する。大きいが高度に多孔性の成形体を別法として用いることができる。一次的な細孔成形剤を変形の間に粒状物に加えることによって、改良された輸送細孔系を持つ粘土鉱物と結合したより大きな粒状物を生産するのはオプションであり、ここに、細孔成形剤は典型的には熱的に破壊され得るが、これは、変形が形成された後、および引き続いての熱的処理の後には完全に燃焼され、ここに、各細孔成形系の後に細孔成形剤は残る（特許文献３参照）。
【００１１】
しかしながら、あいにくと、古典的なゼオライトのタイプ（Ａ、特に、ホージャサイト）は、熱的（水熱的）処理に関してより影響を受けやすい。かくして、細孔成形剤の熱的破壊は、粒状物の該熱的／水熱的負荷が回避されるように成されなければならず、これは、さらなる複雑性を引き起こす。熱的負荷の問題は、さらに、既に、５００−＞６００℃の範囲の熱的処理を受けなければならない（例えば、アタパルジャイトのような）典型的に用いられる鉱物結合剤の結合に関する（例えば、特許文献４参照）。
【００１２】
しかしながら、当該分野においては、いずれの場合にも、それは非常に多孔性であり得るが、不活性なバインダー材料による現実の活性成分の「希薄化」の問題は、不活性な粘土材料によって結合されたゼオライト含有粒状物についてはいずれの場合にも残る。
【００１３】
ゼオライト含有成形体における活性成分の部分を最大化することが試みられる複数の方法が知られている。それらの中には、特に、バインダー材料を含まないいわゆるゼオライト含有成形体の製造方法がある。これらの製品を製造する場合、本質的には２つの経路が採用される。一方においては、その変形性および化学的組成（殆どはカオリン）に関して適当な原料が成形体に成形され、成形体は、引き続いて、熱的および／または化学的後処理を通じて完全にゼオライトから作製された材料に変換される（例えば、特許文献５参照）。これは、好ましくは、ゼオライトのタイプＡについては既に数十年前に記載されている。これは、特に、ＳｉＯ２／Ａｌ２Ｏ３含有量を参照するその組成においてカオリンがゼオライトＡの組成に非常に近くなるので当てはまる。メタ−カオリンを超えて成形されたカオリンのホージャサイト（Ｘ−タイプ）のゼオライト材料への直接的変換は知られていないが、ケイ酸ナトリウムおよび細孔成形剤を含めたメタ−カオリン成形体の、ホージャサイトタイプのゼオライト材料への変換は知られている。かく得られた材料の質は、Ｘ線法によって決定された７３−７４％のゼオライトタイプ−Ｘ材料の含有量によってのみ記載されている。特許文献６は同様な方法を開示している；しかしながら、ゼオライト材料へのほとんど完全な転移が可能となることを確実とできるようにするために、強制的細孔成形剤の使用がここに記載されている。無バインダーゼオライト含有成形体を製造するもう１つの選択肢は、適当なバインダー材料、恐らくは、いくつかの製品の混合物で、ある種のゼオライト−タイプの粉末を変形し、引き続いて、バインダー部分をゼオライトに変換することを含む。記載された方法では、カオリンまたはメタ−カオリン（熱的に活性化されたカオリン）は重要な役割を再度演じる（特許文献７参照）。また、この場合、結合剤として使用されるカオリン／メタ−カオリンは、引き続いての熱的−化学的処理を通じてゼオライト材料に変換される。
【００１４】
長年の間、Ｂａｙｅｒ  ＡＧのモレキュラーシーブを含めた無バインダーゼオライトは商業的に入手可能であり、商品名「ＢＡＹＬＩＴＨ」下で知られていた。これらの製造方法はいくつかの特許文献（例えば、特許文献８参照）に記載されている。原理的には、シリカゲルは一次結合剤として用いられ、ここに、該シリカゲルは異なる部分的に非常に複雑な方法で系に導入される。シリカゾルおよび酸化マグネシウム懸濁液またはケイ酸ナトリウムの混合物が、そこでは、ゲル成形系として記載されている。このようにして成形されたシリケートバインダー部分は、次いで、今度は、引き続いての工程でゼオライトに変換される。結合剤部分が変換される前記した方法では、導入されたゼオライト成分のタイプに拘わらず結合剤がゼオライトタイプＡに意図的に変換され、かくして、ＢＡＹＬＩＴＨ  Ｗ８９４と命名された製品もそうであり、ここに、タイプＸ材料（ホージャサイト）がゼオライトとして変形に導入されるのは典型的である。全プロセスの結果は、ゼオライトＸおよびゼオライトＡを含む成形体である（特許文献９参照）。前記した方法のもう１つの不利は、さらなる処理にとっては有害であるＳｉＯ２含有成形体の多孔度のようである。かくして、例えば、特許文献１０においては、特に、より大きな粒状物の直径では、現実の変換前におけるＳｉＯ２部分をゼオライト材料に変換するための溶解に比較的長い操作時間が必要であって、一方において、ＳｉＯ２含有量の可能なゼオライト材料への殆ど完全な変換を達成し、他方において、所望の非常にオープンな輸送細孔系を達成するためには、変換粒状物の非常に長い水処理が必要であることが特に示されている。典型的には、これらの製品においては、５０ｎｍ未満の直径を持つかなりの比率の輸送細孔（メソ細孔）が検出可能であるが、これは、鉱物粘土のバインダー材料で変形された粒状物においては全く当てはまらない。
【００１５】
圧力変化吸着技術を通じての非低温酸素豊富化のための強力な吸着剤としての前記したＬＳＸ−ゼオライトを導入する間においては、結合剤を含まないＬＳＸ−タイプのモレキュラーシーブもまた製造するために、ほぼ１９９０年代の半ば以来増大した努力がなされてきた。かくして、前記した方法の原理は同様に導入される。かくして、「ＢＡＹＥＲ」の原理に従って製造された製品はタイプＬＳＸおよびタイプＡを含む（特許文献１１参照）。
【００１６】
カオリン／メタ−カオリン基材で製造された製品については、示された結果はかなり反対である。しかしながら、２つの有害な傾向が明らかである。しかしながら、不十分な機械的安定性を持ついずれかの良く結晶化する製品が、カオリン／メタ−カオリンのゼオライト材料への変換を通じて得られるか、あるいは所望のＬＳＸ構造以外に、「本質的でない相」としての他の結晶構造（例えば、ゼオライト−Ａまたはゼオライト−Ｐ）も含み、あるいは所望の構造への変換が理論的に可能な程度まで行われない機械的に安定な製品が得られる（特許文献１２およびそこに含まれる引用参照）。
【先行技術文献】
【特許文献】
【００１７】
【特許文献１】米国特許第４，２８９，７４０号公報
【特許文献２】独国特許公開公報第２，７３１，０１０号
【特許文献３】特開昭６２−２８３８１２号公報
【特許文献４】米国特許第６，７４３，７４５号公報
【特許文献５】米国特許第３，１１９，６６０号公報
【特許文献６】米国特許第４，８１８，５０８号公報
【特許文献７】米国特許第３，１１９，６５９号公報
【特許文献８】独国特許公開公報第１，２０３，２３８号
【特許文献９】英国特許公開公報第１，３４８，９９３号
【特許文献１０】独国特許公開公報第２，０１６，８３８号
【特許文献１１】米国特許第５，９６２，３５８号公報
【特許文献１２】米国特許第６，４７８，８５４号公報
【非特許文献】
【００１８】
【非特許文献１】「Ｔｈｅ  Ｅｃｏｎｏｍｉｃｓ  ｏｆ  Ｚｅｏｌｉｔｅｓ，第６版」：Ｒｏｓｋｉｌｌ  Ｉｎｆ．Ｓｅｒｖ．Ｌｔｄ，Ｌｏｎｄｏｎ，ＵＫ，２００３
【非特許文献２】Ａ．Ｐｆｅｎｎｉｎｇｅｒ：Ｐｒｏｃ．Ｉｎｄ．Ａｐｐｌ．Ｚｅｏｌ．，Ｂｒｕｇｇｅ，２０００，７３．
【非特許文献３】Ｃｏｓｔｅｎｏｂｌｅ  ｕ．ａ．：Ｊ／Ｃｈｅｍ．Ｓｏｃ．，Ｆａｒａｄａｙ  Ｔｒａｎｓ．Ｉ，７２（１９７６），１８７７
【非特許文献４】Ｍ．−Ｔ．Ｇｒａｎｄｍｏｕｇｉｎ，Ｒ．Ｌｅ  Ｂｅｃ，Ｄ．Ｐｌｅｅ：Ｉｎｄ．Ａｐｐｌ．Ｚｅｏｌ．，Ｂｒｕｇｇｅ，２０００，９３
【非特許文献５】Ａ．Ｐｆｅｎｎｉｇｅｒ「Ｍｏｌｅｃｕｌａｒ  Ｓｉｅｖｅｓ−Ｓｃｉｅｎｃｅ  ａｎｄ  Ｔｅｃｈｎｏｌｏｇｙ」，Ｖｏｌｕｍｅ  ２，Ｓｐｒｉｎｇｅｒ−Ｖｅｒｌａｇ，１９９９，１６３
【非特許文献６】Ｗｐｉｅｔｓｃｈ：Ａｇｇｌ．Ｐｒｏｃ．：Ｐｈｅｎ．，Ｔｅｃｈｎ．，Ｅｑｕｉｐｍｔ．：Ｗｉｌｅｙ−ＶＣＨ，Ｗｅｉｎｈｅｉｍ，２００２
【非特許文献７】Ｄ．Ｂａｔｈｅｎ，Ｍ．Ｂｒｅｉｔｂａｃｈ：「Ａｄｓｏｒｐｔｉｏｎｓｔｅｃｈｎｉｋ」，Ｓｐｒｉｎｇｅｒ−Ｖｅｒｌａｇ  ２００１，１３
【発明の概要】
【発明が解決しようとする課題】
【００１９】
結論として、現在に至るまで、該モレキュラーシーブ粒状物は専らゼオライト−Ｘ材料から作製され、Ｘ−ゼオライトに基づいた機械的に安定なバインダー材料を含まないモレキュラーシーブ粒状物を生産するための効果的な方法は明らかにないと認められる。これは、少なくとも、＞２．１−２．５範囲のＳｉＯ２／Ａｌ２Ｏ３比率を持つ製品に関する。
【００２０】
記載された技術に基づき、本発明の目的は、ホージャサイト構造を持ち、かつ＞２．１−２．５の範囲のＳｉＯ２／Ａｌ２Ｏ３比率を持つゼオライトを基とする低コストの機械的に安定な粒状物を提供することにある。ここに、該粒状物は、無視できる小さな割合のメソ細孔および最高の可能な平均直径の輸送細孔を持つ最適輸送系、およびホージャサイト構造、および＞２．１−２．５の範囲のＳｉＯ２／Ａｌ２Ｏ３比率を持つ最大含有量のゼオライト材料を含む。該粒状物は技術的吸着プロセス用の高度に効果的な吸着剤として用いることができる。
【課題を解決するための手段】
【００２１】
該目的は、＞２．１−２．５のＳｉＯ２／Ａｌ２Ｏ３モル比率を持つＸ−タイプの粉末ゼオライトを、最初に粉末状の熱的に処理されたカオリンと激しく混合することによって達成され、この混合物に水酸化ナトリウムとケイ酸ナトリウムを含む溶液が加えられて激しく混合され、こうして製造された混合物が公知の方法で水を加えつつ均一な形状の粒状物に変換される。該粒状物は乾燥され、乾燥の後に水和され、水酸化ナトリウムおよびアルミン酸ナトリウムの溶液で処理され、引き続いて、この溶液から分離され、洗浄され、乾燥され、調質される。
【発明の効果】
【００２２】
驚くべきことに、かく製造された成形体は本発明の目的として達成されるべき前記した所望の特性を有し、当該分野で知られた現存の／記載された製品の不利は排除されることが判明した。特に有利なのは、成形体は、匹敵する測定条件下で、少なくとも水、二酸化炭素および窒素について、（活性化された条件における）基材製品として使用されるゼオライト粉末と同一の重量吸着容量を有するという事実である。粒状物はその全製造プロセスの間に４００℃を超える温度に暴露される必要はないのはさらに有利である。これは、エネルギー（およびかくしてコスト）の削減を生じさせ、ゼオライト構造は同時に温和に処理される。
【図面の簡単な説明】
【００２３】
【図１】水銀ポロシメトリーを通じて作製された実施例２〜４による製品の細孔半径分布を示す概略図
【図２】水銀ポロシメトリーを通じて作製された実施例２〜４による製品の細孔半径分布を示す概略図
【図３】水銀ポロシメトリーを通じて作製された実施例２〜４による製品の細孔半径分布を示す概略図
【図４】水銀ポロシメトリーを通じて作製された実施例２〜４による製品の細孔半径分布を示す概略図
【図５】水銀ポロシメトリーを通じて作製された実施例２〜４による製品の細孔半径分布を示す概略図
【発明を実施するための形態】
【００２４】
上記方法を、より詳細に記載する。
【００２５】
乾燥されたＸ−タイプのゼオライト粉末は、＞２．１−２．５のモルＳｉＯ２／Ａｌ２Ｏ３を持つ、好ましくは２．２５−２．４５のＳｉＯ２／Ａｌ２Ｏ３モル比率を持つ基となる材料として用いられる。この目的では、前記Ｘ−タイプのゼオライトは、フィルターケーキまたはスラリーとして構成される場合にも使用することができ、ここに、各水分含有量は、造粒混合物を計算する場合には、それに従って考慮されなければならない。
【００２６】
もう１つの基材成分として用いられる熱的に処理されたカオリンは、商業的に入手可能な原料カオリンから生成させる。この原料カオリンを、非−カオリン性成分（特に、シリカおよび長石）の含有量に基づいて選択することが重要である。さらなる処理を通じて（ゼオライト材料に変換されることができない）これらの異質な成分の含有量は＜５質量％、好ましくは、＜１質量％とすべきである。
【００２７】
この原料カオリンの熱的処理は、例えば、６００℃から８００℃の温度範囲、好ましくは６２０℃から８００℃の範囲で行われる。熱的負荷のためには、原料カオリンの焼成ロス（１時間，９５０℃）は、１４％から約１％まで減少される。
【００２８】
必要な場合、熱的に処理されたカオリンは、更なる処理の前に粉砕プロセスを通過させなければならない。というのは、＜１０μｍの平均粒子サイズを持つ材料を用いるのは有利であることが証明されているからである。熱的に処理されたカオリンは、（各々、２つの成分の絶対的に水を含まない材料に関して）１：１から１：５の質量比率にて、好ましくは１：２から１：３．５の質量比率にてゼオライト成分と混合される。
【００２９】
水酸化ナトリウムおよびケイ酸ナトリウムを含む溶液が該混合物に加えられ、激しく混合される。
【００３０】
該混合は、例えば、ドラムミキサー、サイクロンミキサー、プラウシェアミキサーのような公知の装置で行われることができる。いずれの場合においても、成分の激しい混合が確保されなければならない。
【００３１】
前記混合物は、公知の技術を介して均一に成形された粒状物（好ましくは、球状粒状物）に変化される。例えば、混合造粒器、プレート造粒器またはサイクロン造粒器を器具のために用いることができる。必要であれば、造粒プロセスの間に水を混合機に加える。
【００３２】
仕上げられた造粒物を１０℃から１００℃、好ましくは４０℃から７０℃の温度で乾燥される。乾燥は静的な雰囲気または不活性ガス雰囲気で行うことができるが、乾燥すべき造粒物は雰囲気空気によって流動させるのが有利であることが判明した。
【００３３】
乾燥された造粒物は、接着性ダスト粒子を除去し、またゼオライト化工程のための輸送細孔の接近性を改良するために、引き続いて、完全に脱塩された水で水和させる。このプロセスは、適当な攪拌容器中で、また、フラッシング水を通じて連続的に流動し、かつ粒状物を充填したカラム中で行うことができる。粒状物に対する水の比率は、好ましくは５：１から４０：１の範囲、好ましくは８：１から２０：１の範囲である。フラッシングで用いる水の温度は１５℃から４０℃の範囲とすべきであり、好ましくは、水処理は雰囲気温度で行われる。処理時間は５分から１２０分、好ましくは１５分から６０分である。
【００３４】
水処理された粒状物は、引き続いて、アルミン酸ナトリウム溶液を加えつつ、薄くされた水酸化ナトリウム溶液を含む溶液で処理される。該処理は、適当な攪拌容器中で、または、該溶液によって連続的に流通され、かつ粒状物が充填されたカラム中で、行うことができる。粒状物に対する溶液の比率は、典型的には、５：１から４０：１の範囲、好ましくは８：１から２０：１の範囲である。このプロセス工程のための処理温度は、例えば、７０℃から９５℃の範囲、好ましくは７５℃から９０℃の範囲である。処理の持続は８から２４時間の範囲であって、従前の非ゼオライト粒状物部分の所望のゼオライト材料への変換の達成された程度によって詳細に決定される。
【００３５】
「エージング工程」は、この処理の前に、同様な組成を持つ、または同一溶液のアルカリ性溶液を用い、しかしながら、０．５から２４時間、好ましくは１から４時間の時間にわたり、より低い温度、好ましくは雰囲気温度にて行うことができる。該処理が完了した後に、粒状物を処理溶液から分離し、＜１２のｐＨ値が洗浄水で達成されるまで、前記したのと同一の基本的方法で完全に脱塩された水で洗浄する。変換からの使用済みの処理溶液は、再生されることが可能で、新しい粒状物での引き続いての処理工程で用いられることが可能である。
【００３６】
洗浄された粒状物は、洗浄水から分離され、乾燥され、調質される。前記熱的工程は、材料の熱的／水熱的損傷が排除されるような条件下で行われなければならない。好ましくは、粒状物が乾燥した空気または不活性ガスによって連続的に流通され、温度が少しずつ上昇させることができる装置が用いられる。これらの熱的工程の持続および最終温度は、材料が必要な（最小の）水分率（典型的には、＜１％質量）を含むように選択されなければならない。かくして、本状況においては、最高温度＜４５０℃が十分である。以降の実施例および記載は、本発明の基本的原理を説明することを意図するものである。
【実施例】
【００３７】
〔実施例１〕（ＮａＭＳＸ−基材成分）
以降の特性を持つ工業的製造方法を介して製造されたＮａＭＳＸ粉末が、基材材料として用いられた：
ＳｉＯ２／Ａｌ２Ｏ３：        約２．３５
ｄ５０：                      約３．５μｍ
ＬＯＩ（１時間，９５０℃）：  ２１．４％質量
【００３８】
〔実施例２〕（参照実施例）
本実施例に記載される材料は、１．６−２．５ｍｍの典型的な粒サイズ範囲の、約２．３５のＳｉＯ２／Ａｌ２Ｏ３比率（ｒｅ．実施例１）を持つＮａＭＳＸゼオライト粉末に基づいた工業的製造技術を通じて慣用的方法で製造されたモレキュラーシーブである。活性化された状態の材料を参照して１７％質量の比率でアタパルジャイト（タイプＣｌａｒｓｏｌ（Ｚｅｏｃｌａｙ）  ＡＴＣ  ＮＡ，ＣＥＣＡ）を、バインダー材料として用いた。活性化は、異なる温度ゾーンおよび５４０℃の最終温度を持つコンベアベルトオーブン中で行った。
【００３９】
〔実施例３〕（本発明による）
基材粒状物を製造するために、２．３５のＳｉＯ２／Ａｌ２Ｏ３モル比率および２１．４％の焼成ロス（実施例１参照）を持つ７３３ｇのゼオライトＮａＭＳＸが、１％乾燥材料の焼成ロスにて、マッフル炉中で７００℃にて１時間予備処理したＫＳブランド（販売業者ＤＶＳ  Ｃｏ．Ｌｉｍｉｔｅｄ／Ｕｋｒａｉｎｅ組成  表１参照）の２２３ｇのカオリンとＭＴＩ−混合機中で混合される。
別の容器中で、２５７ｇの５％水酸化ナトリウム溶液が、激しく攪拌されて、２７．５％のＳｉＯ２含有量および８．３％のＮａ２Ｏ含有量を持つ２５７ｇのケイ酸ナトリウムと混合される。
造粒を行うために、ゼオライトおよびメタ−カオリンから作製された５００ｇの乾燥混合物がＭＴＩ−混合機に入れられ、少量のケイ酸ナトリウムおよび水酸化ナトリウムの調製された溶液が、混合機中に配置した超湿潤混合物において実質的な造粒が起こるまで加えられる。粒状物が約１．５−３ｍｍの所望の粒サイズに到達するや否や、より少量の、ゼオライトおよび焼成されたカオリンを含む乾燥混合物を加えることによって混合物を粉末化する。得られた原料粒状物は、引き続いてＲｏｔｏｒｃｏａｔｏｒで丸くされる。このように抽出された水分は、特定の粒状物粒が一緒に付着するのを妨げるために、より少量の乾燥混合物を加えることによって補われる。
【００４０】
得られた粒状物は、換気された乾燥室中で６０℃にて２０時間乾燥され（層の厚み，約２ｃｍ）、引き続いて、２つの画分に篩われる。
【００４１】
ゼオライト化を行うために、３０ｇの粒状物の１．６−２．５ｍｍ画分が、全ての接着性ダスト粒子を除去するように２００ｍｌの脱イオン水で３回水和される。引き続いて、３００ｍｌの脱イオン水の下で粒状物は、さらに３０分間放置される。水は、この期間の後にほとんど注ぎ出され、ゼオライト化のための反応混合物で置き換えられる。ゼオライト化は、３２０ｇの３％水酸化ナトリウムを製造するために、各々１９．５％のＮａ２ＯおよびＡｌ２Ｏ３の含有量を持つ１．７５ｇの工業用水酸化アルミン酸ナトリウムを加えることによって行われる。前述のように、この溶液は、水和した湿潤基材粒状物に加えられ、粒状物および反応性溶液から作製された混合物が、雰囲気温度にて４時間エージングされる。この期間の間に、容器は、エージング溶液の組成における均一性を最小まで制限するように時々軽く振盪される。
【００４２】
エージングプロセスの完了の後、反応容器は、水浴に入れられ、８３℃の温度まで加熱される。かくして、液体の蒸発が実質的に排除されるように容器が閉じられる。引き続いて、ゼオライト化反応が、この温度で１６時間にわたって行われる。
【００４３】
反応時間が終了した後、反応容器は、水浴から取り出され、余分な母水酸化物が５０℃まで冷却した後に注ぎ出され、捨てられる。引き続いて、約２００ｍｌの脱イオン水での洗浄が行われ、洗浄水は、各々デカントすることによって除去される。引き続いて、粒状物が３００ｍｌの水の下に５−１０分間放置され、しかる後ビュヒナー漏斗で吸引され、各々２００ｍｌの脱イオン水で２回再度洗浄され、激しく排気、引き続いて、赤外線ランプの下で約６０℃にて約３０分間乾燥される。
【００４４】
Ｘ線結晶化度および異質相含有量を決定するために、０．８グラムの乾燥した造粒物がボールミル中で１０分間にわたって粉砕される。次いで、得られた粉末が試料キャリア上に置かれ、ソフトウエアパッケージ「ＤＩＦＦＲＡＣｐｌｕｓ」が用いられた、Ｆａ．Ｂｒｕｋｅｒ−ＡＸＳ  ＧｍｂＨ，カールスルーエ製の型式「Ｄ４  ＥＮＤＥＡＶＯＲ」の回折計を用いて、得られたゼオライトのタイプ―Ｘ相の結晶化度について、および結晶性異質相の不存在についてチェックされる。本実施例に従って製造された粒状物については、これにより９０％のＸ線結晶化度および結晶性異質相がないことが導き出される。
【００４５】
化学的組成を決定するために、１．２ｇの乾燥粒状物がボールミル中で約２０分間粉砕され、引き続いて、６ｇの結晶性ホウ酸を用いてＳＣＨＲＡＭＭに従って圧縮されて、圧縮された円柱成分が成形される。次いで、ソフトウエアパッケージ「ＳＰＥＣｐｌｕｓ」が用いられた、Ｆａ．Ｂｒｕｋｅｒ−ＡＸＳ  ＧｍｂＨ，カールスルーエ製の型式「Ｓ４  Ｅｘｐｌｏｒｅｒ」のＸ線分光計にてこの試料の組成が決定される。かくして、各検定値を用いて、ＳｉＯ２／Ａｌ２Ｏ３およびＮａ２Ｏ／Ａｌ２Ｏ３のモル比率が決定され、他方、他の元素の含有量は、該ソフトウエアパッケージのラインライブラリーを用い、標準のない測定値として得られる。このように決定されたＳｉＯ２／Ａｌ２Ｏ３比率（「モジュール」）は２．３４であって、かくして、基材粒状物を製造するのに用いるＮａＭＳＸ粉末のモジュールにほとんど正確に対応する。主な成分ＳｉＯ２，Ａｌ２Ｏ３およびＮａ２Ｏ以外に、造粒物は、さらに０．２％ＴｉＯ２、０．２％Ｆｅ２Ｏ３、および各々０．１％に近いＣａＯおよびＫ２Ｏを含む。
乾燥された造粒物で決定された圧力抵抗性は、約３１Ｎ／球であった。
【００４６】
水に対する平衡吸着容量を決定するために、２ｇの乾燥造粒物が４５０℃にて約１時間活性化され、引き続いて、活性化された試料が五酸化リン上で乾燥機中にて冷却される。引き続いて、試料が希硫酸を入れた乾燥機中の秤量ガラスに入れられ、２５℃におけるその蒸気圧は５５％相対質量における水の分圧に対応する。硫酸が沸騰し始めるまで乾燥機は排気され、この条件において２４時間放置される。次いで、水に対する吸着容量が質量増加から計算される。乾燥機中でのさらに２４時間の留置時間の後に、試料質量の変化が検出されなかったので、吸着容量は水蒸気についての分析した粒状物試料の平衡吸着容量に対応すると推定するのは安全であった（結果  表２参照）。
【００４７】
窒素および二酸化炭素に対する吸着容量を決定するために、０．４ｇの乾燥粒状物が、真空下でＭｉｃｒｏｍｅｔｒｉｃｓ  Ｃｏｍｐａｎｙ（ＵＳＡ）製の試料調製ステーション型式「ＶａｃＰｒｅｐ  ０６１」中の試験管中で４００℃にて３時間活性化され、引き続いて、吸着物としての各測定ガスを含む、Ｍｉｃｒｏｍｅｔｒｉｃｓ  Ｃｏｍｐａｎｙ（ＵＳＡ）製の吸着測定装置型式「Ｇｅｍｉｎｉ  ２３７０」中にて２５．０℃で測定される。得られた吸着値は、表２に含まれ、基材粒状物を製造するのに用いるＮａＭＳＸ粉末で決定された値に対応する測定精度内にある。
【００４８】
〔実施例４〕（本発明による）
メタカオリン粉末は、ゼオライト化のためのより多量の基材粒状物を製造するのに用いられ、引き続いて規定された平均粒子サイズまでジェットミル中で粉砕するとともに、カオリンをＩＭＥＲＹＳ  Ｃｏ．製の商品名「Ｓｕｐｅｒ  Ｓｔａｎｄａｒｄ  Ｐｏｒｃｅｌａｉｎ」とともに、回転式管状炉で約７２０℃の最大製品温度および約１時間の留置時間にて焼成することによって、メタカオリン粉末が得られる。こうした基材カオリンの組成は、表１に含まれる。該材料はほとんどシリカを含まないが、それは、明らかに、有意な量のカリウム長石を含む。これは、比較的高いＫ２Ｏ含有量およびＸ線回折図形における各映像の存在に由来することができる。
【００４９】
各々基材粒状物を製造するために、２１．４％の焼成ロスおよび２．３５のモジュール（実施例１参照）を持つ２４．１ｋｇのＮａＭＳＸ粉末が、７．４ｋｇの前記メタ−カオリン粉末と乾燥状態で型式Ｒ７のＥＩＲＩＣＨ混合機中で混合される。次いで、この乾燥混合物は、各々、７．７ｋｇの（２７．５％のＳｉＯ２含有量および８．３％のＮａ２Ｏ含有量を持つ）ケイ酸ナトリウムと０．８ｋｇの４８％水酸化ナトリウムとの８．５ｋｇの溶液とともにゆっくりと補充される。次いで、このプレミックスは、実質的な均一性レベルが達成されるまで混合する。このプロセスは、十分な量の造粒可能なプレミックスを得るために、数回反復される。
【００５０】
造粒を開始するために、プレミックスの製造された４０ｋｇバッチの最後が、ＥＩＲＩＣＨ混合機中に放置され、粒状物の成形が、水をゆっくりと加えることによって開始される。粒状物の成形が開始された後、プレミックスの散布と水での湿潤化が、約１．５−３．０ｍｍの所望の粒状物スペクトルに到達するまで、交互に行われる。次いで、完全に造粒された混合物は、篩装置において、使用可能な粒画分、過小サイズの粒画分および過大サイズの粒画分に分離される。次いで、引き続いて、過大粒画分は、ＥＩＲＩＣＨ混合機中で破砕され、再生材料としての過小サイズの粒画分と一緒に造粒プロセスにフィードバックされる。次いで、各々、プレミックスおよび再生材料を用いて引き続いての造粒プロセスが行われる。
次いで、得られた新鮮な粒状物の使用可能な粒画分を、約２の層の厚みにて、空気を循環させるチャンバードライヤー中で、２４−３６時間の間乾燥され、引き続いてゼオライト化のために基材粒状物として用いられる。
【００５１】
ゼオライト化を行うため、８．５ｋｇの乾燥造粒物が、約１５ｃｍ内径および約７０ｃｍの使用可能な高さを持つ除去可能な挿入部を備えたフロースルー式反応器に入れられ、循環流において脱イオン水で３０分間水処理される。それに並行して、反応性溶液は、別々の貯蔵容器中で調製され、ここに、該溶液は、２００リットルの３％水酸化ナトリウムおよび、各々１９．５％のＮａ２ＯおよびＡｌ２Ｏ３の含有量を持つ１．１ｋｇの工業用水酸化アルミン酸ナトリウムを含む。次いで、この反応溶液は、２３℃の温度および２００ｌ／時間のフロースルー速度にて、予め洗浄された粒状物上に２時間ポンプ送液される。このエージング時間の後に、該反応溶液は、バイパス熱交換器を通じて蒸気で８３℃まで加熱され、ゼオライト化が１６時間にわたって行われる。この時間が終了した後に、母体となる基材は、排出され、粒状物が、各々２００リットルの脱イオン水の３回分で洗浄される。
【００５２】
次いで、湿潤粒状物が挿入部と一緒に反応器から取り出され、５０℃の最大温度にて空気流中で約８時間乾燥される。乾燥の後に、３８０℃までの漸次の活性化が行われる。得られた粒状物は、１．０％未満の残留水含有量を有する。Ｘ線蛍光分析を通じて決定した粒状物の比率は２．３７であり、かくして、基材粒状物を製造するのに用いられたＮａＭＳＸ粉末についての値にほぼ対応する。
本実施例に従って製造された粒状物については、８６％のＸ線結晶化度および結晶性異質相の欠如が検出される。
【００５３】
吸着特性および圧力抵抗性に関する、および得られた粒状物に関するデータが表２に含まれる。得られた吸着特性は、基材粒状物を製造するのに用いられたＮａＭＳＸ粉末の吸着特性にほぼ対応する。実施例１と比較し、二酸化炭素に対する僅かにより低い吸着容量は、用いたメタ−カオリン中のカリウム長石の検出可能な含有量によって説明することができる。明らかに、このカリウム長石は、ゼオライト相に変換されず、あるいは十分には変換されない。
【００５４】
【表１】
2011514839.tif 000002
【００５５】
【表２】
2011514839.tif 000003
注釈：ＷＡＣ−２５℃および５５％相対質量における水吸着容量
【００５６】
表２による結果を基とすると、その機械的安定性に関する本発明の製品は、慣用的な製品に少なくとも匹敵すると判断することができる。本発明の製品についてＸ線回折法を通じて決定された粒状物中のゼオライト材料の部分の結晶化度は、匹敵する慣用的な製品よりも高い。驚くべきことに、本発明による製品について、純粋な粉末について測定された吸着容量と実質的に同一となる吸着容量が見出されうる。これは、本発明による製品が現実に、所望の構造のほとんど１００％ゼオライト材料から作製されたことを示す。一方においてＸ線回折法を通じて、および他方において吸着測定を通じて、決定された粒状物中のゼオライト材料含有量の間の明らかな矛盾は、吸着を通じて検出されたゼオライト材料の一部はＸ線回折法を通じて検出できず、かくして、それは「Ｘ線アモルファス」である点で説明することができる。この状況は、各結晶子が余りにも小さくて、Ｘ線回折を引き起こさない場合に起こる。かくして、実施例３および４に関する「ゼオライト化」の間において、ゼオライト材料の約１０％が、Ｘ線回折法の検出限界値未満の粒子サイズ、しかして、全ての現在の経験により吸着の適用において有利な特性を有するべきナノ粒子、とともに作り出されたと推定することができる。
【００５７】
図１〜５は、水銀ポロシメトリーを通じて作製された実施例２〜４による製品の細孔半径分布を示す。測定は、Ｐｏｒｏｔｅｃ  Ｃｏ．製の機器の組合せＰＡＳＣＡＬ  Ｐ１４０、Ｐ４４０で行われた。最初に、干渉性ガスが、真空中で試料表面から除去された。その後、４００ｋＰａまでの漸次の圧力上昇が、低圧ポロシメーターＰ１４０で行われた。その後、試料は、大気圧で高圧ステーションに挿入され、圧力が４００ｍＰａまで上昇される。特定の方法（ＰＡＳＣＡＬ）を通じて、圧力変化勾配が、圧力範囲の関数として、およびプローブによる水銀吸着量の関数として変化させられる。プローブに浸透する水銀容量が記録され、細孔サイズの分布が決定される。図２〜５と図１との比較に基づき、本発明による製品は、無視できるほど僅かな比率の、＜５０ｎｍの直径を持つ望ましくない輸送細孔（メソ細孔）を含むに過ぎないと確定することができる。該特性は、基材粒状物（新鮮な粒状物  図３参照）の製造の間に既に形成されている。引き続いての処理工程（水処理、ゼオライト化、洗浄、乾燥および調質  図４および５参照）は、より大きな直径までの輸送細孔スペクトルの移動、および／または例えば結晶化プロセスを通じての依然として存在するメソ細孔の排除に導く。特に、本発明による製品は、吸着および脱着の間の迅速な変化を伴う吸着プロセスについての、慣用的な製品を超える輸送細孔系を基とする動的な吸着プロセスにおけるそれらの適用で有意な利点を有する。 
【図１】
2011514839.tif 000004
【図２】
2011514839.tif 000005
【図３】
2011514839.tif 000006
【図４】
2011514839.tif 000007
【図５】
2011514839.tif 000008
【国際調査報告】
2011514839.tif 000009
2011514839.tif 000010
2011514839.tif 000011
2011514839.tif 000012
2011514839.tif 000013
2011514839.tif 000014